(57)【特許請求の範囲】
【請求項１】
経糸および緯糸の何れにおいてもリング糸と混繊糸とが配された織物からなるワイピングクロスであって、
前記リング糸は、第一の捲縮糸がオーバーフィード状態で第二の捲縮糸の周囲に撚回してなる複合糸に対して第三の捲縮糸が上撚されたものであり、かつ長手方向に凹凸構造を有し、
前記第一の捲縮糸の単糸繊度は０．０１〜０．５デシテックスであり、
前記第二の捲縮糸の単糸繊度は１．０〜７．０デシテックスであり、
前記混繊糸は、前記第一の捲縮糸と高収縮糸とを含み、
前記高収縮糸の単糸繊度は１．０〜７．０デシテックスであることを特徴とする、ワイピングクロス。
【請求項２】
経糸および緯糸の何れにおいてもリング糸と混繊糸とが配された織物からなるワイピングクロスであって、
前記リング糸は、第一の捲縮糸がオーバーフィード状態で第二の捲縮糸の周囲に撚回してなる複合糸に対して第三の捲縮糸が上撚されたものであり、かつ長手方向に凹凸構造を有し、
前記第一の捲縮糸の単糸繊度は０．０１〜０．５デシテックスであり、
前記第二の捲縮糸の単糸繊度は１．０〜７．０デシテックスであり、
前記混繊糸は、前記第一の捲縮糸と高収縮糸とを含み、
前記高収縮糸の単糸繊度は１．０〜７．０デシテックス（ただし、０．５〜１．０デニールを除く）であることを特徴とする、ワイピングクロス。
【請求項３】
前記第一の捲縮糸、第二の捲縮糸、および第三の捲縮糸の何れもが、仮撚加工糸であることを特徴とする、請求項１または２に記載のワイピングクロス。
【請求項４】
前記織物はピリジン系抗菌剤と親水性ポリマーとを含み、
前記ワイピングクロスの防汚性および再汚染防止性の等級が３−４級以上であり、ＪＩＳ  Ｌ  １９０２に従って測定される殺菌活性値が０を超えることを特徴とする、請求項１〜３の何れかに記載のワイピングクロス。
【請求項５】
前記織物の組織が、経糸と緯糸とが１：１で配列された二重織組織であることを特徴とする、請求項１〜４の何れかに記載のワイピングクロス。
【請求項６】
前記第一の捲縮糸、前記第二の捲縮糸、前記第三の捲縮糸および前記高収縮糸から選択される１種以上がポリエステル系繊維からなることを特徴とする、請求項１〜５の何れかに記載のワイピングクロス。
【請求項７】
前記高収縮糸の３０分間処理後の沸水収縮率が２０％以上であることを特徴とする、請求項１〜６の何れか１項に記載のワイピングクロス。
【請求項８】
請求項１〜７の何れか１項に記載のワイピングクロスを製造する方法であって、
割繊されて前記第一の捲縮糸となる海島型複合繊維を前記第二の捲縮糸の周囲にオーバーフィード状態で撚回させて未割繊複合糸を得、前記未割繊複合糸に対して、前記海島型複合繊維と逆方向に前記第三の捲縮糸を撚回させて未割繊リング糸を得る工程と、
前記海島型複合繊維と前記高収縮糸とを混繊させて未割繊混繊糸を得る工程と、
前記未割繊リング糸と前記未割繊混繊糸とを経糸および緯糸の何れにも用いて製織する工程と、
を実行することで生機を製造し、
前記生機を、下記工程（１）および（２）に、この順に付することを特徴とする、ワイピングクロスの製造方法。
（１）熱水でリラックス処理する工程
（２）前記海島型複合繊維の海成分を溶解除去して割繊する工程
【請求項９】
前記工程（２）の後に、前記生機を下記工程（３）および（４）に、この順に付することを特徴とする、請求項８に記載のワイピングクロスの製造方法。
（３）ヒートセットを行わずに１２０℃以上の温度で前記ピリジン系抗菌剤を吸尽させる工程
（４）前記親水性モノマーを付与し、次いでプラズマ処理を行う工程
【請求項１０】
請求項１〜７の何れか１項に記載のワイピングクロスを製造する方法であって、
前記第一の捲縮糸を前記第二の捲縮糸の周囲にオーバーフィード状態で撚回させて前記複合糸を得て、前記複合糸に対して、前記第一の捲縮糸と逆方向に前記第三の捲縮糸を撚回させて前記リング糸を得る工程と、
前記第一の捲縮糸と前記高収縮糸とを混繊させて前記混繊糸を得る工程と、
前記リング糸と前記混繊糸とを経糸および緯糸の何れにも用いて製織する工程と、
を実行することで生機を製造し、
前記生機を、下記工程（５）に付することを特徴とする、ワイピングクロスの製造方法。（５）熱水でリラックス処理する工程
【請求項１１】
前記工程（５）の後に、前記生機を下記工程（６）および（７）に、この順に付することを特徴とする、請求項１０に記載のワイピングクロスの製造方法。
（６）ヒートセットを行わずに１２０℃以上の温度で前記ピリジン系抗菌剤を吸尽させる工程
（７）前記親水性モノマーを付与し、プラズマ処理を行う工程
【発明の詳細な説明】
【技術分野】
【０００１】
本発明は、ワイピングクロス、およびワイピングクロスの製造方法に関する。
【背景技術】
【０００２】
家庭用および業務用の分野に用いられるワイピングクロスとして、天然繊維（例えば、綿からなる繊維）で構成された布帛が多く用いられる。しかし、こうした布帛は清掃効果が不十分であり、さらに発塵性を有する。また、こうした布帛に付着した汚れを除去するには通常の家庭用洗濯では困難であり、衛生面において問題がある。
【０００３】
清掃効果が向上され発塵性が抑制されたワイピングクロスとして、単糸繊度が０．１デシテックス以下程度である繊維から構成されたワイピングクロスが知られている（例えば、特許文献１または特許文献２）。また、汚れ除去性が向上され衛生面に配慮されたワイピングクロスとして、表面が抗菌剤（制菌剤）または吸水剤により処理されたワイピングクロスが知られている（例えば、特許文献３〜５）。また、リング撚糸機を用いて得られるリング糸条からなるワイピングクロスが知られている（例えば、特許文献６）。
【先行技術文献】
【特許文献】
【０００４】
【特許文献１】特開平１１−１７２５４９号公報
【特許文献２】特開平１１−１５２６４３号公報
【特許文献３】特開２００１−２５４２６６号公報
【特許文献４】特開２００４−２８３５１４号公報
【特許文献５】特開２０００−３４２５０１号公報
【特許文献６】特開２００６−１１２００１号公報
【発明の概要】
【発明が解決しようとする課題】
【０００５】
しかしながら、特許文献１〜５に記載された技術を用いたとしても、得られたワイピングクロスは風合いが柔らかすぎ、手にまとわりついたりするなど取扱い性に劣り、汚れの拭き取りに適した張り腰を達成することができない。さらに、ワイピングクロスに付着した汚れを家庭用洗濯などにより除去することは困難である。
【０００６】
また、特許文献６に記載されたワイピングクロスは、実使用における一定以上の汚れの拭き取り性を有するが、各種性能に対する更なる改善が要望されている。
【課題を解決するための手段】
【０００７】
本発明者は、上記課題を解決するために鋭意検討した結果、特定の単糸繊度を有する捲縮糸と高収縮糸とを特定の構成において併用することにより、拭き取り性に適した張り腰を有した風合いと吸水性とが向上され、清掃効果が更に高められたワイピングクロスが得られることを見出し、さらに表面に特定の処理が施されることにより抗菌性と、吸水性、防汚性および再汚染防止性とが向上されたワイピングクロスが得られることを見出し、本発明を完成させた。すなわち、本発明は以下の（Ｉ）〜（ＩＸ）を要旨とする。
【０００８】
（Ｉ）経糸および緯糸の何れにおいてもリング糸と混繊糸とが配された織物からなるワイピングクロスである。前記リング糸は、第一の捲縮糸がオーバーフィード状態で第二の捲縮糸の周囲に撚回してなる複合糸に対して第三の捲縮糸が上撚されたものであり、かつ長手方向に凹凸構造を有する。前記第一の捲縮糸の単糸繊度は０．０１〜０．５デシテックスであり、前記第二の捲縮糸の単糸繊度は１．０〜７．０デシテックスである。前記混繊糸は、前記第一の捲縮糸と高収縮糸とを含み、前記高収縮糸の単糸繊度は１．０〜７．０デシテックスである。
【０００９】
（ＩＩ）前記織物はピリジン系抗菌剤と親水性ポリマーとを含み、前記ワイピングクロスの防汚性および再汚染防止性の等級が３−４級以上であり、ＪＩＳ  Ｌ  １９０２に従って測定される殺菌活性値が０を超える、（Ｉ）のワイピングクロス。
【００１０】
（ＩＩＩ）前記織物の組織が、経糸と緯糸とが１：１で配列された二重織組織である、（Ｉ）又は（ＩＩ）のワイピングクロス。
【００１１】
（ＩＶ）前記第一の捲縮糸、前記第二の捲縮糸、前記第三の捲縮糸、および前記高収縮糸から選択される１種以上がポリエステル系繊維からなる、（Ｉ）〜（ＩＩＩ）の何れかのワイピングクロス。
【００１２】
（Ｖ）前記高収縮糸の３０分間処理後の沸水収縮率が２０％以上である、（Ｉ）〜（ＩＶ）の何れかのワイピングクロス。
【００１３】
（ＶＩ）（Ｉ）〜（Ｖ）の何れかのワイピングクロスを製造する方法である。割繊されて前記第一の捲縮糸となる海島型複合繊維を前記第二の捲縮糸の周囲にオーバーフィード状態で撚回させて未割繊複合糸を得、前記未割繊複合糸に対して、前記海島型複合繊維と逆方向に前記第三の捲縮糸を撚回させて未割繊リング糸を得る工程と、前記海島型複合繊維と前記高収縮糸とを混繊させて未割繊混繊糸を得る工程と、前記未割繊リング糸と前記未割繊混繊糸とを経糸および緯糸の何れにも用いて製織する工程とを実行することで生機を製造し、前記生機を、下記工程（１）および（２）に、この順に付する。
（１）熱水でリラックス処理する工程
（２）前記海島型複合繊維の海成分を溶解除去して割繊する工程
【００１４】
（ＶＩＩ）前記工程（２）の後に、前記生機を下記工程（３）および（４）に、この順に付する（ＶＩ）のワイピングクロスの製造方法。
（３）ヒートセットを行わずに１２０℃以上の温度で前記ピリジン系抗菌剤を吸尽させる工程
（４）前記親水性モノマーを付与し、次いでプラズマ処理を行う工程
【００１５】
（ＶＩＩＩ）（Ｉ）〜（Ｖ）の何れかのワイピングクロスを製造する方法である。前記第一の捲縮糸を前記第二の捲縮糸の周囲にオーバーフィード状態で撚回させて前記複合糸を得て、前記複合糸に対して、前記第一の捲縮糸と逆方向に前記第三の捲縮糸を撚回させて前記リング糸を得る工程と、前記第一の捲縮糸と前記高収縮糸とを混繊させて前記混繊糸を得る工程と、前記リング糸と前記混繊糸とを経糸および緯糸の何れにも用いて製織する工程と、を実行することで生機を製造し、前記生機を下記工程（５）に付する。
（５）熱水でリラックス処理する工程
【００１６】
（ＩＸ）前記工程（５）の後に、前記生機を下記工程（６）および（７）に、この順に付する（ＶＩＩＩ）のワイピングクロスの製造方法。
（６）ヒートセットを行わずに１２０℃以上の温度で前記ピリジン系抗菌剤を吸尽させる工程
（７）前記親水性モノマーを付与し、プラズマ処理を行う工程
【発明の効果】
【００１７】
本発明のワイピングクロスは、特定の単糸繊度を有する捲縮糸と高収縮糸とを併用し、凹凸構造を有することにより、拭き取り性に適した張り腰を有した風合いと、吸水性とに優れる。さらに、汚れの拭き取り性と保持性とが向上し、清掃効果が顕著に向上する。また、親水性ポリマーと特定の抗菌剤とにより表面が処理されている場合は、吸水性、防汚性および再汚染防止性と、抗菌性とに優れる。つまり、本発明によれば、家庭用途および工業用途に適したワイピングクロス（特に、食器等の水拭き、またはウエット状態で拭き取る用途に適し、さらに抗菌性に優れたワイピングクロス）を提供することができる。
【発明を実施するための形態】
【００１８】
以下、本発明について詳細に説明する。
本発明のワイピングクロスは、経糸および緯糸の何れにおいてもリング糸と混繊糸とが配された織物からなる。リング糸は、第一の捲縮糸がオーバーフィード状態で第二の捲縮糸の周囲に撚回してなる複合糸に対して、第三の捲縮糸が上撚されたものである。混繊糸は、第一の捲縮糸と高収縮糸とが混繊されたものである。第一の捲縮糸、および第二の捲縮糸は、後述のように、それぞれ特定の単糸繊度を有する。
【００１９】
第一の捲縮糸、第二の捲縮糸、第三の捲縮糸を構成する繊維としては、例えば、綿などの天然繊維または合成繊維が挙げられる。合成繊維の具体例は、ポリエステル系繊維、ポリアミド系繊維、ポリアクリル系繊維またはポリオレフィン系繊維である。これらのうち合成繊維が乾燥性に優れ衛生面などの観点からも好ましく、中でも、ポリエステル系繊維またはポリアミド系繊維がより好ましく、ポリエステル系繊維がさらに好ましい。
【００２０】
リング糸について以下に説明する。
リング糸は、第一の捲縮糸、第二の捲縮糸および第三の捲縮糸からなり、長手方向に凹凸構造を有する。
【００２１】
詳しくは、リング糸は複合糸を含む。複合糸は、芯糸としての第二の捲縮糸の周囲に、オーバーフィード状態で極細繊維の第一の捲縮糸を撚回させて得られ、これにより凹凸構造が発現する。撚回には、例えばリング撚糸機を用いる。第一の捲縮糸のオーバーフィード率は、良好な凹凸構造を形成するために、２０％以上が好ましく、３０〜７０％がより好ましい。オーバーフィード率が２０％未満であると、凹凸構造を十分に形成できない場合がある。なお、第一の捲縮糸は飾り糸ともいう。
【００２２】
リング糸においては、複合糸に対して第三の捲縮糸がさらに上撚されている。第三の捲縮糸は押さえ糸として作用し、凸部を形成する第一の捲縮糸を固定するために、第一の捲縮糸とは逆方向に撚回されている。
【００２３】
第一の捲縮糸は、０．０１〜０．５デシテックスの単糸繊度を有する極細繊維を、例えば仮撚加工して捲縮性を与えた繊維である。この極細繊維は、海島型複合繊維の海成分を溶解除去して得られるものであってもよい。海島型複合繊維は、海成分として易溶性樹脂（例えば、易溶性ポリエステル）が配され、島成分として難溶性樹脂（例えば、難溶性ポリエステル）が配された構成を有する。極細繊維を用いることで、細かい粒子による汚れ、および薄い油膜性の汚れの拭き取り性能が向上する。
【００２４】
第一の捲縮糸の単糸繊度は０．０１〜０．５デシテックスであり、０．０５〜０．３デシテックスであることが好ましい。ここで、第一の捲縮糸の単糸繊度が０．０１デシテックス未満であると、汚れの拭き取り性に優れる一方で、使用時の摩擦により繊維の単糸切れなどが発生し毛羽が発生しやすくなる。一方、第一の捲縮糸の単糸繊度が０．５デシテックスを超えると、微細な汚れを捕捉することが困難になる。
【００２５】
第一の捲縮糸の総繊度は、１０〜２００デシテックスであることが好ましく、５０〜１５０デシテックスであることがより好ましい。第一の捲縮糸の総繊度が１０デシテックス未満であると、吸水性または保水性が不足し、さらに、拭き取り性に劣る場合がある。一方、第一の捲縮糸の総繊度が２００デシテックスを超えると、嵩高になり過ぎて作業性が低下する場合がある。
【００２６】
第一の捲縮糸は、丸断面であってもよいし異形断面（例えば、三角断面、四角断面、扁平断面、楔型断面、またはアルファベットの各文字に類似したＣ型断面若しくはＨ型断面など）であってもよい。異形断面であると織物表面の繊維密度が大きくなり、汚れを除去性により優れる。また、拭き取った汚れの保持性または再付着防止性も向上する。
【００２７】
第二の捲縮糸は、凹凸構造を有する糸条であるリング糸に張り感および腰感を与えるための芯糸である。第二の捲縮糸の単糸繊度は１．０〜７．０デシテックスであり、１．０〜４．０デシテックスであることが好ましい。第二の捲縮糸の単糸繊度が１．０デシテックス未満であると、ワイピングクロスに適度な張り腰感を付与することが困難となり、汚れを拭き取る際に皺がよってしまうため、拭き取り面を均一に押さえることが困難となる。また第二の捲縮糸の単糸繊度が７．０デシテックスを超えると、ワイピングクロスを曲げ変形させることが困難となり、微細な凹凸上または曲面上における汚れの拭き取り性に劣る。
【００２８】
第二の捲縮糸の総繊度は１０〜２００デシテックスであることが好ましく、５０〜１５０デシテックスであることがより好ましい。第二の捲縮糸のトータル繊度が１０デシテックス未満であると、汚れの拭き取り性に劣る場合がある。第二の捲縮糸のトータル繊度が２００デシテックスを超えると、嵩高になり過ぎて作業性が低下する場合がある。
【００２９】
複合糸における第一の捲縮糸と第二の捲縮糸との割合（質量比）は、特に限定されないが、（第一の捲縮糸）／（第二の捲縮糸）＝８０／２０〜６０／４０であることが好ましい。
【００３０】
第三の捲縮糸は、特定の単糸繊度を有し、極細繊維である第一の捲縮糸を糸条の凸部に固定するための押え糸として機能する。第三の捲縮糸の単糸繊度は、芯糸としての第二の捲縮糸と同程度であればよく、１．０〜７．０デシテックスであることが好ましく、１．５〜４．０デシテックスであることがより好ましい。第三の捲縮糸の単糸繊度が１．０デシテックス未満であると、押え糸としての機能が不十分となる場合があり、７．０デシテックスを超えると嵩高になり過ぎて作業性が低下する場合がある。
【００３１】
また、第三の捲縮糸の総繊度は１０〜２００デシテックスであることが好ましく、５０〜１５０デシテックスであることがより好ましい。第三の捲縮糸の総繊度が１０デシテックス未満であると汚れの拭き取り性に劣る場合がある。一方、第三の捲縮糸の総繊度が２００デシテックスを超えると、嵩高になり過ぎて作業性が低下する場合がある。
【００３２】
第二の捲縮糸および第三の捲縮糸は、第一の捲縮糸と同様に、仮撚加工などの捲縮加工により１本１本の単繊維配列が乱れている。このため、構成繊維の表面積が大きく作用し、空隙率が大きくなる。その結果、毛細管現象により水分吸収能が増加され、本発明のワイピングクロスの吸水性および嵩高性が向上する。
【００３３】
リング糸における第三の捲縮糸の割合は、特に限定されないが、１０〜３０質量％の範囲が好ましい。
【００３４】
混繊糸について以下に説明する。
混繊糸は、上述の第一の捲縮糸と高収縮糸とを混繊してなる。混繊糸に含まれる第一の捲縮糸は、上述のリング糸を構成する第一の捲縮糸と同様である。
【００３５】
混繊糸に含まれる高収縮糸は、沸水処理による収縮によって混繊糸の芯部を構成し、織物を高密度化させる。高収縮糸の単糸繊度は１．０〜７．０デシテックスであり、１．０〜５．０デシテックスであることが好ましい。高収縮糸の単糸繊度が１．０デシテックス未満であると、混繊糸の張り腰が不十分となる。一方、高収縮糸の単糸繊度が７．０デシテックスを超えると、得られるワイピングクロスの風合いが硬くなり過ぎて作業性が低下する。
【００３６】
高収縮糸の３０分間処理後の沸水収縮率は２０％以上であることが好ましく、２５％以上であることがさらに好ましい。高収縮糸の沸水収縮率が２０％未満であると、混繊糸の織物を高密度化させ難くなる場合がある。なお、本明細書における沸水収縮率とは、ＪＩＳＬ−１０１３−７．１５Ｂ法に従って、沸水で処理し風乾燥後の糸長（Ｌ′）と処理前の糸長（Ｌ）を測定し、下記式により算出した数値である。
沸水収縮率（％）＝〔（Ｌ−Ｌ′）／Ｌ〕×１００
なお、高収縮糸の沸水収縮率を制御するためには、例えば、延伸時の熱処理温度を適宜に調整すればよい。
【００３７】
高収縮糸は、例えば、合成繊維である。高収縮糸を構成するポリマーは特に限定されず、例えば、ポリエステル系繊維を構成するための公知のポリマー（例えば、２，２−ビス｛４−（β−ヒドロキシエトキシ）フェニル｝プロパンとイソフタル酸との共重合物）が挙げられる。
【００３８】
混繊糸における第一の捲縮糸と高収縮糸との混繊割合（質量比）は、特に限定されないが、（第一の捲縮糸）／（高収縮糸）＝８０／２０〜６０／４０であることが好ましい。
【００３９】
本発明のワイピングクロスにおいては、特定の単糸繊度を有する第一の捲縮糸を含むリング糸が、混繊糸中の高収縮糸の収縮によって織物の表裏で凹凸化し、適度な張り腰が発現する。そのため、これらの相乗効果により優れた拭き取り性を実現できる。さらに、第一の捲縮糸では、仮撚加工などにより捲縮されるため各々の単繊維配列が乱れており、構成繊維の表面積が大きくなり、ひいては空隙率が大きくなる。その結果、水分吸収能が毛細管現象により増加され、汚れの拭き取り性と吸水性とが向上する。単糸繊度が細いほど清掃効果が大きく、かつ繊維の表面積と空隙率が増大し、毛細管現象による水分の吸収が向上する。
【００４０】
本発明のワイピングクロスにおいて、リング糸と混繊糸との割合（質量比）は、拭き取り性、汚れの保持性、および風合いのバランスから、（リング糸）／（混繊糸）＝３０／７０〜７０／３０であることが好ましい。
【００４１】
本発明のワイピングクロスにおいては、ピリジン系抗菌剤と親水性ポリマーとが織物表面に固着して含まれていることが好ましい。
【００４２】
本発明のワイピングクロスにおいては、好ましくは織物にピリジン系抗菌剤が固着して含有されるため、抗菌性が付与される。ピリジン系抗菌剤はピリジン系化合物を主成分とする抗菌剤であり、その他の抗菌剤と比較すると、濃度が低くても抗菌性に優れるという利点がある。ピリジン系化合物としては、例えば、２−ピリジルチオール−１−オキシド亜鉛、２−クロロ−４−トリクロロメチル−６−（２−フリルメトキシ）ピリジン、２−クロロ−４−トリクロロメチル−６−メトキシピリジン、２−クロロ−６トリクロロメチルピリジン、ジ（４−クロロフェニル）ピリジルメタノール、２，３，５，−トリクロロ−４−（ｎ−プロピルスルフォニル）ピリジン、２−ピリジンチオール−１−オキシドナトリウム、１,４−（１−ジヨードメチルスルフォニル）ベンゼン、１０,１０’−オキシビスフェノキシアルシン、６−（２−チオフェンカルボニル）−１Ｈ−２−ベンズイミダゾールカルバニン酸メチルまたは５−クロロ−２メチル−４−イソチアゾリン−３−オンが挙げられる。ピリジン系抗菌剤としては、優れた抗菌性を発現させる観点から、２−ピリジルチオール−１−オキシド亜鉛が好ましい。
【００４３】
ピリジン系抗菌剤の含有量（固着量）は、ワイピングクロスの全質量に対し０．０１〜１０質量％であることが好ましく、０．０５〜５質量％であることがより好ましい。ピリジン系抗菌剤の含有量が０．０１質量％未満であると抗菌性が不十分となる場合がある。一方、ピリジン系抗菌剤の含有量が１０質量％を超えると、ワイピングクロスの耐光堅牢度が悪化し、またコストアップにつながる場合がある。
【００４４】
本発明のワイピングクロスにおいては、織物に親水性ポリマーが固着して含有されていると、吸水性、防汚性および再汚染防止性が付与される。なお、ピリジン系抗菌剤が固着し、その上に親水性ポリマーが固着されている場合は、ピリジン抗菌剤が織物に強固に付着するとともに親水性が良好に発現し、防汚性および再汚染防止性が顕著に向上するため好ましい。
【００４５】
親水性ポリマーとしては、防汚性のために、ポリエチレングリコール若しくはポリプロピレングリコールを含むアクリレート樹脂、メタクリレート樹脂またはポリエステルポリエーテルブロック共重合体が好ましい。ポリエステルポリエーテルブロック共重合は、市販品も使用することができる。
【００４６】
親水性ポリマーの含有量（固着量）は、ワイピングクロスの全質量に対し０．１〜１０質量％が好ましく、０．５〜５質量％がより好ましい。親水性ポリマーの含有量が０．１質量％未満であると、ワイピングクロスの防汚性が低下する場合がある。一方、親水性ポリマーの含有量が１０質量％を超えると、得られるワイピングクロスの湿潤堅牢度が悪化する場合がある。
【００４７】
本発明のワイピングクロスは、経糸および緯糸を構成の何れにおいても、上述のリング糸と混繊糸とが用いられた織物からなる。こうした織物の組織としては、経糸と緯糸とを１：１で配列した二重織組織が好ましい。「１：１で配列した二重織組織」としては、緯糸のみが表層／裏層に二重になるように配列された緯二重織物；経糸のみが表層／裏層に二重になるように配列された経二重織物：経糸および緯糸の何れもが、表層／裏層に二重になるように配列された完全二重織物が挙げられる。
【００４８】
本発明のワイピングクロスにおいては、拭き取り性の定量的な指標となる光沢回復率が、８０％以上であることが好ましく、９０％以上であることがより好ましい。光沢回復率とは、混合汚染剤を塗布することにより損なわれたはずの光沢が拭き取りにより回復する度合いを示すものであり、具体的な算出方法は実施例において後述する。
【００４９】
本発明のワイピングクロスにおいては、防汚性および再汚染防止性の等級が３−４級以上であることが好ましい。防汚性および再汚染防止性は５等級で評価され、１級が最も劣る評価であり５級が最も優れる評価である。防汚性および再汚染防止性の等級が３−４級未満であると、洗濯後も汚れが残留したり、洗濯槽に残留する油汚れなどが再付着したりして、徐々に黒ずんでいくという問題が発生する。
【００５０】
防汚性は以下のようにして評価される。ＪＩＳ  Ｌ  １９１２：２０１２  Ｃ法（滴下拭き取り法）に従って、ワイピングクロスに対して、人工汚染剤（組成：オリーブ油６１．５質量％、オレイン酸３８．０質量％およびオイルレッド０．５質量％）を０．１ｍＬ滴下する。滴下後１分間放置し、ろ紙を汚染物質の上に載せ、ろ紙の自重で汚染物質を吸い取る。次いで、ＪＩＳ  Ｌ  ０２１７  １０３法に従ってワイピングクロスを１回洗濯し、乾燥する。その後、ＪＩＳ  Ｌ  ０８０５の汚染用グレースケールを用いて、汚染レベルの等級を判定する。
【００５１】
再汚染防止性は以下のようにして評価される。まず、上記の人工汚染剤０．３ｇ／Ｌに界面活性剤０．３ｇ／Ｌと温水を加えて混合乳化し、乳化物を得る。そして、この乳化物に、浴比が１：１００となるようにしてワイピングクロスを投入し、温度８０℃で１０分間攪拌する。次いで、ワイピングクロスを湯洗い、水洗いし、乾燥する。その後、ＪＩＳ  Ｌ  ０８０５の汚染用グレースケールを用いて、残留汚染レベルの等級を判定する。
【００５２】
本発明のワイピングクロスに関し、ＪＩＳ  Ｌ  １９０２に従って測定される殺菌活性値が０を超えることが好ましい。この殺菌活性値の測定方法は、ＪＩＳ  Ｌ  １９０２（２００２）「繊維製品の抗菌性試験方法・抗菌効果」に規定される菌液吸収法に従い、菌種として黄色ぶどう球菌、肺炎かん菌およびＭＲＳＡの３種を使用して測定する。殺菌活性値が０を超えると、十分な抗菌性が維持されていることの指標となる。
【００５３】
本発明のワイピングクロスの製造方法について述べる。
本発明のワイピングクロスの第一の製造方法は、割繊されて前記第一の捲縮糸となる海島型複合繊維を前記第二の捲縮糸の周囲にオーバーフィード状態で撚回させて未割繊複合糸を得、前記未割繊複合糸に対して、前記海島型複合繊維と逆方向に前記第三の捲縮糸を撚回させて未割繊リング糸を得る工程と、前記海島型複合繊維と前記高収縮糸とを混繊させて未割繊混繊糸を得る工程と、前記未割繊リング糸と前記未割繊混繊糸とを経糸および緯糸の何れにも用いて製織する工程とを実行することで生機を製造する。そして、前記生機を、下記（１）および（２）の工程に、この順に付する。
（１）熱水でリラックス処理する工程（リラックス処理工程）
（２）海島型複合繊維の海成分を溶解除去して割繊する工程（割繊工程）
さらに、工程（２）の後に、前記生機を下記（３）および（４）の工程に、この順に付することが好ましい。
（３）ヒートセットを行わずに１２０℃以上の温度でピリジン系抗菌剤を吸尽させる工程（抗菌加工工程）
（４）親水性モノマーを付与し、次いでプラズマ処理を行う工程（親水加工工程）
【００５４】
未割繊リング糸を製造するには、まず未割繊複合糸を製造する。未割繊複合糸は、芯糸である第二の捲縮糸の周囲に、オーバーフィード状態で海島型複合繊維（後の工程で、割繊により細分化される繊維）を撚回させて製造される。海島型複合繊維は割繊されて第一の捲縮糸となる。海島型複合繊維のオーバーフィード率は２０％以上が好ましく、３０〜７０％がより好ましい。さらに、未割繊複合糸に対して第三の捲縮糸を上撚し、凸部を形成する極細繊維の海島型複合繊維を固定する。このため、押さえ糸である第三の捲縮糸を海島型複合繊維とは逆方向に撚回する。
【００５５】
海島型複合繊維には、仮撚加工などにより捲縮性が付与されていてもよい。海島型複合繊維を構成する材料は、第一の捲縮糸を構成する材料と同様である。海島型複合繊維の単糸繊度は、例えば、１０〜１００デシテックスである。
【００５６】
未割繊混繊糸を製造するには、例えば、繊維（海島型複合繊維および高収縮糸）を過供給状態でノズル内に導き、エアージェットの乱流を用いて繊維をループ状に交絡させる空気混繊によって混繊する。詳しくは、一般的なインターレース法またはタスラン法を用いることができる。
【００５７】
本発明のワイピングクロスの第二の製造方法について、以下に述べる。前記第一の捲縮糸を前記第二の捲縮糸の周囲にオーバーフィード状態で撚回させて前記複合糸を得て、前記複合糸に対して、前記第一の捲縮糸と逆方向に前記第三の捲縮糸を撚回させて前記リング糸を得る工程と、前記第一の捲縮糸と前記高収縮糸とを混繊させて前記混繊糸を得る工程と、前記リング糸と前記混繊糸とを経糸および緯糸の何れにも用いて製織する工程と、を実行することで生機を製造する。そして、前記生機を下記工程（５）に付する。
（５）熱水でリラックス処理する工程（リラックス処理工程）
さらに、工程（５）の後に、前記生機を下記工程（６）および（７）にこの順に付することが好ましい。
（６）ヒートセットを行わずに１２０℃以上の温度でピリジン系抗菌剤を吸尽させる工程（抗菌加工工程）
（７）親水性モノマーを付与し、プラズマ処理を行う工程（親水加工工程）
【００５８】
リング糸を製造するには、まず、複合糸を製造する。
芯糸である第二の捲縮糸の周囲に、オーバーフィード状態で、極細繊維である第一の捲縮糸を撚回させて、複合糸を製造する。第一の捲縮糸は極細繊維を仮撚加工などにより捲縮性を与えることで製造される。第一の捲縮糸のオーバーフィード率は、２０％以上が好ましく、３０〜７０％がより好ましい。さらに、複合糸に対して第三の捲縮糸を上撚し、凸部を形成する第一の捲縮糸を固定してリング糸を得る。このため、押さえ糸である第三の捲縮糸を、第一の捲縮糸とは逆方向に撚回する。
【００５９】
混繊糸の製造方法は、例えば、第一の捲縮糸および高収縮糸を過供給状態でノズル内に導き、エアージェットの乱流を用いて繊維をループ状に交絡させる空気混繊によって混繊する方法である。詳しくは、一般的なインターレース法またはタスラン法を用いることができる。
【００６０】
なお、生機の組織は、経糸と緯糸とを１：１で配列した二重組織が好ましい。また、生機はウォータージェット織機、エアージェット織機、またはレピア織機等の公知の織機で製織すればよい。
第一の製造方法と第二の製造方法における各々の工程について、以下に述べる。
【００６１】
（リラックス処理工程）
リラックス処理工程は、第一の製造方法と第二の製造方法とに共通して含まれる工程である。リラックス処理工程においては、高収縮糸を収縮させて、第一の捲縮糸を織物表面に浮き立たせ、織物を高密度化する。リラックス処理工程は、織物に張力が掛からない状態で熱水（ほぼ１００℃）を用いて行うため、バッチ方式（ロータリドラムワッシャーまたは液流染色機のような装置を用いる方式）で実行することが好ましい。
【００６２】
リラックス処理温度が１００℃未満では高収縮糸の収縮が不十分となる。また、リラックス処理温度が過度に高くても収縮の度合いに変化がなく、エネルギーコストが増大するので１００℃程度で十分である。
【００６３】
リラックス処理工程は、高収縮糸の収縮を良好とするために、糊抜き精練と同時に行ってもよいし、糊抜き精練の前に行ってもよい。しかし、糊剤の織物への再付着汚れを防止するためには、糊抜き精練後にリラックス処理工程を実行することが好ましい。
【００６４】
（割繊工程）
割繊工程は、第一の製造方法に含まれる工程である。割繊工程においては、海成分と島成分とからなる海島型複合繊維の海成分を溶解除去して細分化し、極細繊維である第一の捲縮糸を得る。溶出は、バッチ式または連続減量式などに従って、公知の方法にて行うことができる。
【００６５】
具体的には、バッチ式を採用した溶出は、例えば、苛性ソーダを１０〜３０ｇ／Ｌの濃度で用い、溶出温度８０〜１４０℃かつ溶出時間５〜６０分間の条件下で、ロータリドラムワッシャーまたは液流染色機などを用いて行うことができる。また、連続減量式を用いた溶出は、例えば、苛性ソーダを１０〜３０質量％の濃度で用い、滞留槽温度１００℃〜１３０℃かつ滞留時間３〜１０分の条件下で、通常の連続式減量機を用いて行うことができる。
【００６６】
（抗菌加工工程）
抗菌加工工程は、第一の製造方法および第二の製造方法に好ましく含まれる工程である。抗菌加工工程では、通常では染色前に実行されるヒートセット（乾熱処理）を行わずに、１２０℃以上でピリジン系抗菌剤を吸尽させる。ヒートセットを行わずにピリジン系抗菌剤を吸尽させることによって、織物表面の第一の捲縮糸が方向性のないチンチラ調になり、拭き取り性が向上する。ここで、ピリジン系抗菌剤の吸尽を実行するに際して、例えば、通常のポリエステル系繊維を用いた場合の条件（温度１７０〜２００℃、時間３０〜１２０秒）でヒートセットすると、織物表面の極細繊維が均一化してしまう場合があるため、拭き取り性が向上しない。
【００６７】
吸尽には、例えば、浴中吸尽処理法が用いられる。詳しくは、ピリジン系抗菌剤を分散させた浴中に織物を投入する。そして、例えば、温度１２０℃〜１３５℃、かつ時間１５分〜６０分間の条件で、公知の機械（例えば、液流染色機または高圧ウィンス染色機）を用いて、ピリジン系抗菌剤を吸尽させる。
【００６８】
浴中吸尽処理法を用いてピリジン系抗菌剤を含有させる場合、ピリジン系抗菌剤のみが分散された浴中で、ピリジン系抗菌剤を吸尽させてもよい。または、工程の簡略化の観点から、ピリジン系抗菌剤抗菌剤と染料とが分散された浴中で、ピリジン系抗菌剤抗菌剤と染料とを同時に吸尽させてもよい。
【００６９】
（親水加工工程）
親水加工工程は、第一の製造方法および第二の製造方法に好ましく含まれる工程である。親水加工工程では、前記抗菌加工工程の後に、織物に親水性モノマーを付与し、次いでプラズマ処理を行って、繊維表面で親水性モノマーをポリマー化する。抗菌加工工程に次いで、親水加工工程を実行することで、抗菌剤が織物に強固に付着するとともに、親水加工が良好に施され、防汚性および再汚染防止性が顕著に向上する。
【００７０】
親水性モノマーとしては、アクリル酸、メタクリル酸、マレイン酸、イタコン酸、ブテントリカルボン酸、フマル酸、クトロン酸、ビニルプロピオン酸、メチルビニルスルホン酸、スチレンスルホン酸、α−メチルスチレンスルホン酸、スルホプロピルアクリレート、スルホプロピルメタクリレート、２−ヒドロキシ−３−アクリロイロキシプロパンスルホン酸、２−ヒドロキシ−３−メタクリロイロキシプロパンスルホン酸、２−アクリロイロキシエタンスルホン酸、２−メタクリロイロキシエタンスルホン酸、アリルスルホン酸、メタリルスルホン酸、２−アクリルアミド−２−メチルプロパンスルホン酸、２−メタクリルアミド−２−メチルプロパンスルホン酸、３−アクリルアミド−２−ヒドロキシプロパンスルホン酸、３−メタクリルアミド−２−ヒドロキシプロパンスルホン酸、ｔ−ブチルアクリルアミドスルホン酸、アリルスルホコハク酸またはそれらの誘導体などのビニル系モノマーが挙げられる。
【００７１】
織物に親水性モノマーを付与するためには、例えば、親水性モノマーの水溶液を準備する。そして、パディング法、スプレー法、キスロールコータ法またはスリットコータ法など公知の方法を適宜に用い、織物にこの水溶液を付与する。
【００７２】
プラズマ処理は、必要に応じて、風乾または加熱による予備乾燥を行った後に行ってもよい。本明細書においてプラズマ処理は、低温プラズマ処理であってもよい。
【００７３】
プラズマ処理は、例えば以下のような手法で行う。まず、減圧状態にある酸素、または酸素を含む混合気体に対し、高周波エネルギーを与える。これにより酸素分子を励起させてプラズマを発生させる。次いで、このプラズマ雰囲気内に親水性モノマーを付与した織物を一定時間静置する。
【００７４】
酸素を含む混合気体とは、酸素と他の気体とを混合したガスである。他の気体とは、例えば、ヘリウム、アルゴン、窒素、水蒸気または炭酸ガスである。
【００７５】
高周波エネルギーの周波数は、低温プラズマを発生し得る周波数であれば特に限定されず、例えば１〜３０００ＭＨｚの範囲である。但し、実用上は、電波法などの規制により、１３．５６ＭＨｚ、２７．１２ＭＨｚ、４０．６８ＭＨｚ、９１５ＭＨｚまたは２４５０ＭＨｚの何れかの周波数を有する高周波エネルギーを使用することができる。高周波エネルギーの電力（高周波電力）は、０．１〜１０．０Ｗ／ｃｍ２が好ましい。
【００７６】
プラズマ処理時の真空度は、プラズマが十分に発生する範囲であれば特に限定されない。実用上は、１３〜２６７０Ｐａが好ましく、４０〜１３３０Ｐａがより好ましい。処理時間は、例えば１〜２４０秒の範囲である。
【００７７】
なお、親水加工工程の後に、未反応の親水性モノマーによる染色堅牢度の低下または変色のような悪影響を回避するために、公知の方法で洗浄処理を行うことが好ましい。
【実施例】
【００７８】
以下、実施例に従って本発明を具体的に説明する。本発明はこの実施例に限定されない。
【００７９】
（１）拭き取り性
スライドガラスを準備し、温度２０±２℃かつ相対湿度６５±２％の室内で、このスライドガラスの表面を純水で洗浄した。その後、スライドガラスの表面をメタノール置換した。このスライドガラスの光沢度（Ｋ１）を、偏角光度計（スガ試験機株式会社製）を用いて測定した。
【００８０】
次に、下記表１に示す組成の油性汚染剤と無機汚染剤とを、質量比３：１の割合で混合し、混合汚染剤を得た。上記スライドガラスの表面における中央部（４ｃｍ２以内の面積）に、この混合汚染剤０．１ｇを塗布した。そして、学振型摩擦試験機（大栄科学精機製作所製、「ＲＴ−２００」）の試料台の上に、混合汚染剤を塗布したスライドガラスを装着し、摩擦子に試験片（実施例および比較例で得られたワイピングクロス）を取り付け、片道だけの運転を行なって混合汚染剤を拭き取った。
【００８１】
【表１】
0006454500.tif 000002
【００８２】
次いで試験片（実施例および比較例で得られたワイピングクロス）を新しい試験片に取り替えて、再度、混合汚染剤を拭き取り、さらに試験片を新しい試験片に取り替えて、もう一度混合汚染剤を拭き取るという操作を行った。つまり、１枚のスライドガラスについて、新しい試験片による混合汚染剤の拭き取りを３回行った。摩擦子は４５Ｒエッヂのものを使用し、荷重は４００ｇとした。
【００８３】
次いで、上記の偏角光度計を用いて、再びスライドガラスの光沢度（Ｋ２）を測定し、下記式に従って光沢回復率を算出した。
光沢回復率（％）＝（Ｋ２／Ｋ１）×１００
【００８４】
なお、上記の光沢回復率は、混合汚染剤を塗布することにより損なわれたはずの光沢が、拭き取りにより回復する度合いを示すものであり、汚れの拭き取り性の定量的な指標となる。光沢回復率は８０％以上が好ましく、９０％以上がより好ましい。
【００８５】
（２）防汚性
ＪＩＳ  Ｌ  １９１２：２０１２  Ｃ法（滴下拭き取り法）に従って、試験片（実施例および比較例で得られたワイピングクロス）に対して、下記表２に示す組成の人工汚染剤０．１ｍＬを滴下し、１分間放置した。
【００８６】
【表２】
0006454500.tif 000003
【００８７】
次いで、人工汚染剤を滴下した部分にろ紙を載せ、ろ紙の自重で汚染物質を吸い取った。その後、ＪＩＳ  Ｌ０２１７  １０３法に従って１回洗濯し乾燥させ、ＪＩＳ  Ｌ  ０８０５の汚染用グレースケールを使用し、残留汚染レベルの等級を判定した。
【００８８】
（３）再汚染防止性
表２に示す組成の人工汚染剤０．３ｇ／Ｌに対し、界面活性剤０．３ｇ／Ｌと温水とを添加して混合乳化し、汚染液を得た。浴比が１：１００となるようにして汚染液に試験片を投入し、温度８０℃で１０分間攪拌した。次いで、試験片に対して、湯洗い、水洗いおよび乾燥を行った後、ＪＩＳ  Ｌ  ０８０５の汚染用グレースケールを使用して、残留汚染レベルの等級を判定した。
【００８９】
（４）殺菌活性値
ＪＩＳ  Ｌ  １９０２（２００２）「繊維製品の抗菌性試験方法・抗菌効果」に規定される菌液吸収法に従って測定した。菌種として黄色ぶどう球菌、肺炎かん菌およびＭＲＳＡの３種を使用した。下記式に従って殺菌活性値を算出した。殺菌活性値が０を超えるワイピングクロスは抗菌性を有すると判断した。
（殺菌活性値）＝Ｍａ−Ｍｃ
【００９０】
上記式中、Ｍａは、無加工布（または標準布）における試験菌接種直後の３検体（黄色ぶどう球菌、肺炎かん菌およびＭＲＳＡ）の生菌数の常用対数値の平均値である。Ｍｃは、加工布（本明細書においては、実施例および比較例で得られたワイピングクロス）における１８時間培養後の３検体の生菌数の常用対数値の平均値である。
【００９１】
なお、殺菌活性値の試験成立条件は、無加工布（または標準布）における１８時間培養後の３検体の生菌数の常用対数値の平均値をＭｂとした場合に、Ｍｂ−Ｍａが１．５を超えかつＭｃ≠０である条件とした。
【００９２】
（５）吸水性
ＪＩＳ  Ｌ  １０９６（バイレック法）に従って測定した。実施例および比較例で得られたワイピングクロスから、２００ｍｍ×２５ｍｍのサイズの試料を採取した。試料が垂直となるように一端を固定し、他端を水に浸漬した。１０分間放置後の水が試料内を上昇した高さ（ｍｍ）を、試料の経方向および緯方向について測定し、吸水性の指標とした。
【００９３】
（６）洗濯耐久性
ＪＩＳ  Ｌ  ０２１７の１０３法に従って、実施例および比較例で得られたワイピングクロスを「ＪＡＦＥＴ標準洗剤」（ポリオキシエチレンアルキルエーテル）を使用して５０回洗濯した。５０回洗濯後に、上記（１）〜（５）の各々の評価を実施した。
【００９４】
実施例１
第二の捲縮糸および第三の捲縮糸として、それぞれ８４デシテックス／３６フィラメントのポリエステル仮撚加工糸を準備した。また、７８デシテックス／４８フィラメントのポリエステル割繊糸３本を４６０Ｔ／ｍ（撚り方向Ｚ）で合撚した糸を準備した。ポリエステル割繊糸は、海成分として易溶出性ポリエステル樹脂が配された海島型複合繊維であり、割繊後に第一の捲縮糸となる。
【００９５】
リング撚糸機（オゼキテクノ株式会社製）を用い、撚数７００Ｔ／ｍ（撚り方向Ｚ）かつオーバーフィード率５０％の条件で、第二の捲縮糸に、ポリエステル割繊糸を巻付けて（撚回）、未割繊複合糸を得た。さらに、ポリエステル割繊糸を固定させるため、押さえ糸としての第三の捲縮糸を撚数６８０Ｔ／ｍ（撚り方向Ｓ）で撚り合わせ（上撚）、５５７デシテックスの未割繊リング糸を得た。
【００９６】
次に、７８デシテックス／４８フィラメントのポリエステル割繊糸の仮撚加工糸と、沸水収縮率が２５％である２，２−ビス｛４−（β−ヒドロキシエトキシ）フェニル｝プロパンとイソフタル酸との共重合物から得られた高収縮糸（３３デシテックス／１２フィラメント）とを、インターレース混繊した。その後、これら２本（仮撚加工糸および高収縮糸）を２４０Ｔ／ｍ（撚り方向Ｓ）で合撚し、２２５デシテックスの未割繊混繊糸を得た。このようにして得られた未割繊リング糸と未割繊混繊糸とを、経糸および緯糸の何れにも１：１の配列で用い、平二重組織の生機（経糸密度６６本／インチ、かつ緯糸密度６０本／インチ）を製織した。
【００９７】
得られた生機を常法により精練した後、サーキュラー型液流染色機（日阪製作所株式会社製）を用い、浴比１：２０、処理温度１２０℃および処理時間３０分間の条件で、リラックス処理を行った。
【００９８】
続いて、織物に対し、苛性ソーダ濃度が１５ｇ／Ｌである水溶液を用い、サーキュラー型液流染色機にて海島型複合繊維中の海成分（易溶出性ポリエステル）を溶出させて割繊し、海島型複合繊維を細分化した。割繊の条件は、浴比１：２０、処理温度９０℃および処理時間４５分間であった。割繊後の第一の捲縮糸は、単糸繊度が０．１６デシテックスであり、フィラメント数が３８４本であった。その後、乾燥し、経糸密度６６本／インチ、緯糸密度６０本／インチの織物を得た。
【００９９】
続いてサーキュラー型液流染色機を用い、下記処方１にて、染色と抗菌加工とを同時に行った（抗菌加工工程）。条件は、浴比１：１０、処理温度１３５℃および処理時間３０分間とした。
【０１００】
＜処方１＞
Ｄｉａｎｉｘ  Ｂｌｕｅ  Ｕ−ＳＥ（ダイスター株式会社製の分散染料）：０．１％ｏ.ｍ.ｆ
ニッカサンソルトＳＮ−２５０（日華化学株式会社製の分散剤）：０．５ｇ／Ｌ
酢酸（濃度：４８質量％）：０．１ｃｃ／Ｌ
マルカサイドＹＰ−ＤＰ（大阪化成株式会社製のピリジン系抗菌剤）：２％ｏ.ｍ.ｆ
【０１０１】
次に、織物を乾燥した後、下記処方２に示す水溶液に含浸し、親水化モノマーを付与した。次いで、マングルで絞り（絞り率：８０質量％）、温度１３０℃で６０秒間の予備乾燥を行った。
＜処方２＞
ポリエチレングリコール１０００ジメタクリレート：６０ｇ／Ｌ
ナイスポールＰＲ−９９（日華化学株式会社製の親水性ポリエステル化合物）：３０ｇ／Ｌ
【０１０２】
次に、下記条件１に従ってプラズマ処理を行った。
＜条件１＞
ガス種：酸素
真空度：１３３Ｐａ
周波数：１３．５６ＭＨｚ
高周波電力：１．０Ｗ／ｃｍ２
処理時間：６０秒
次いで、連続オープンソーパーを用い未反応のモノマーを洗浄した後に乾燥し、実施例１のワイピングクロスを得た。
【０１０３】
実施例２
海島型複合繊維に代えて、６０デシテックス／１６８フィラメントのポリエステル仮撚加工糸（第一の捲縮糸）を用い、４８７デシテックスのリング糸と１８６デシテックスの混繊糸とし、割繊処理を行わなかった以外は、実施例１と同様の手法により実施例２のワイピングクロスを得た。
【０１０４】
実施例３
実施例１の未割繊混繊糸に使用した高収縮糸の沸水収縮率を、製造時の延伸温度を変更することにより、２０％に変更した以外は、実施例１と同様の手法により実施例３のワイピングクロスを得た。
【０１０５】
実施例４
実施例１の未割繊混繊糸に使用した高収縮糸の沸水収縮率を、製造時の延伸温度を変更することにより、５％に変更した以外は、実施例１と同様の手法により実施例４のワイピングクロスを得た。
【０１０６】
実施例５
割繊処理後に織物を乾燥させ、次いでピンテンター（市金株式会社製）を用いてヒートセット（温度１９０℃、時間３０秒）を行った以外は、実施例１と同様の手法により実施例５のワイピングクロスを得た。
【０１０７】
実施例６
上記＜処方１＞において、ピリジン系抗菌剤（マルカサイドＹＰ−ＤＰ）を用いなかった以外は、実施例１と同様の手法により実施例６のワイピングクロスを得た。
【０１０８】
実施例７
上記＜処方１＞においてマルカサイドＹＰ−ＤＰを用いず、上記＜処方２＞を下記＜処方３＞に変更した（つまり、抗菌加工と親水加工とを同時に行った）以外は、実施例１と同様の手法により実施例７のワイピングクロスを得た。
【０１０９】
実施例８
上記＜処方２＞による処理およびプラズマ処理（親水加工工程）を実行しなかった以外は、実施例１と同様の手法により実施例８のワイピングクロスを得た。
【０１１０】
比較例１
使用糸を未割繊リング糸のみとし、平組織の生機（経糸密度６６本／インチ、緯糸密度６０本／インチ）を製織した以外は、実施例１と同様の手法により比較例１のワイピングクロスを得た。
【０１１１】
比較例２
使用糸を未割繊混繊糸のみとし、平組織の生機（経糸密度６６本／インチ、緯糸密度６０本／インチ）を製織した以外は、実施例１と同様の手法により比較例２のワイピングクロスを得た。
【０１１２】
比較例３
経糸として未割繊リング糸のみを用い、緯糸として未割繊混繊糸のみを用いて、平組織の生機（経糸密度６６本／インチ、緯糸密度６０本／インチ）を製織した以外は、実施例１と同様の手法により比較例３のワイピングクロスを得た。
【０１１３】
比較例４
海島型複合繊維に代えて、８４デシテックス／７２フィラメントのポリエステル仮撚加工糸を用いることにより、５８２デシテックスのリング糸と２３４デシテックスの混繊糸とを得た。そして、割繊処理を行わなかった以外は、実施例１と同様の手法により比較例４のワイピングクロスを得た。
【０１１４】
＜処方３＞
ポリエチレングリコール１０００ジメタクリレート：６０ｇ／Ｌ
ナイスポールＰＲ−９９（日華化学株式会社製の親水性ポリエステル化合物）：３０ｇ／Ｌ
マルカサイドＹＰ−ＤＰ（大阪化成株式会社製のピリジン系抗菌剤）：２５ｇ／Ｌ
【０１１５】
表３に実施例および比較例で得られたワイピングクロスの構成を示し、表４にそれらの評価結果を示す。
【０１１６】
【表３】
0006454500.tif 000004
【０１１７】
【表４】
0006454500.tif 000005
【０１１８】
表４に示された内容から明らかなように、実施例１〜８で得られた本発明のワイピングクロスは、拭き取り性に優れていた。特に、実施例１は実施例２と対比すると、第一の捲縮糸の単糸繊度がさらに好ましい範囲であるため、拭き取り性により優れていた。また、実施例１は、実施例３及び実施例４と対比すると、高収縮糸の沸水収縮率がさらに好ましい範囲であるため、拭き取り性により優れていた。
【０１１９】
さらに、実施例１〜５で得られたワイピングクロスは、ピリジン系抗菌剤と親水性ポリマーとが表面に固着して含まれているため、防汚性、再汚染性、抗菌性および吸水性に顕著に優れていた。
【０１２０】
なお、実施例５では抗菌加工を行う前にヒートセットを行ったため、実施例１と対比すると拭き取り性に若干劣っていたが、十分に実用に耐えうるものであった。
【０１２１】
比較例１で得られたワイピングクロスは、混繊糸を使用せず、リング糸のみから製織されたものであったため、拭き取り性に劣っていた。
【０１２２】
比較例２で得られたワイピングクロスは、リング糸を使用せず、混繊糸のみから製織されたものであったため、拭き取り性に劣っていた。
【０１２３】
比較例３で得られたワイピングクロスは、経糸にリング糸のみを用い、緯糸に混繊糸のみを用いたものであったため、拭き取り性に劣っていた。
【０１２４】
比較例４で得られたワイピングクロスは、リング糸における第一の捲縮糸の単糸繊度が太過ぎたため、拭き取り性に劣っていた。
【産業上の利用可能性】
【０１２５】
本発明のワイピングクロスは、家庭用途または工業用途に適したワイピングクロスであり、特に、食器等の水拭き、またはウエット状態で拭き取る用途に好適に用いられる。